(57)【要約】  窒化処理（ステップＳ７）を含むいわゆる低温スラブ加熱を採用した一方向性電磁鋼板の製造方法において、熱間圧延（ステップＳ２）の仕上げ圧延の終了温度を９５０℃以下とし、仕上げ圧延の終了から２秒間以内に冷却を開始し、７００℃以下の温度で巻取りを行う。また、仕上げ圧延の終了から巻取りを行うまでの間の冷却速度を１０℃／ｓｅｃ以上とする。熱間圧延鋼帯の焼鈍（ステップＳ３）では、８００℃〜１０００℃の温度範囲内での昇温速度を５℃／ｓｅｃ以上とする。
2011148849.tif 000002
【特許請求の範囲】
【請求項１】
質量％で、Ｓｉ：０．８％〜７％、及び酸可溶性Ａｌ：０．０１％〜０．０６５％を含有し、Ｃ含有量が０．０８５％以下であり、Ｎ含有量が０．０１２％以下であり、Ｍｎ含有量が１％以下であり、Ｓ含有量（％）を［Ｓ］、Ｓｅ含有量（％）を［Ｓｅ］と表したとき、「Ｓｅｑ．＝［Ｓ］＋０．４０６×［Ｓｅ］」で定義されるＳ当量Ｓｅｑ．が０．０１５％以下であり、残部がＦｅ及び不可避的不純物からなる珪素鋼スラブを１２８０℃以下の温度で加熱する工程と、
加熱された前記珪素鋼スラブの熱間圧延を行って熱間圧延鋼帯を得る工程と、
前記熱間圧延鋼帯の焼鈍を行って焼鈍鋼帯を得る工程と、
前記焼鈍鋼帯を冷間圧延して冷間圧延鋼帯を得る工程と、
前記冷間圧延鋼帯の脱炭焼鈍を行って、一次再結晶が生じた脱炭焼鈍鋼帯を得る工程と、
焼鈍分離剤を前記脱炭焼鈍鋼帯に塗布する工程と、
前記脱炭焼鈍鋼帯の仕上げ焼鈍を行って、二次再結晶を生じさせる工程と、
を有し、
更に、前記脱炭焼鈍の開始から仕上げ焼鈍における二次再結晶の発現までの間に、前記脱炭焼鈍鋼帯のＮ含有量を増加させる窒化処理を行う工程を有し、
前記熱間圧延を行って熱間圧延鋼帯を得る工程は、
終了温度が９５０℃以下の仕上げ圧延を行う工程と、
前記仕上げ圧延の終了から２秒間以内に冷却を開始し、７００℃以下の温度で巻取りを行う工程と、
を有し、
前記焼鈍を行って焼鈍鋼帯を得る工程における前記熱間圧延鋼帯の８００℃〜１０００℃の温度範囲内での昇温速度を５℃／ｓｅｃ以上とし、
前記仕上げ圧延の終了から前記巻取りを行うまでの間の冷却速度を１０℃／ｓｅｃ以上とすることを特徴とする一方向性電磁鋼板の製造方法。
【請求項２】
前記仕上げ圧延における累積圧下率を９３％以上とすることを特徴とする請求項１に記載の一方向性電磁鋼板の製造方法。
【請求項３】
前記仕上げ圧延における最終３パスの累積圧下率を４０％以上とすることを特徴とする請求項１に記載の一方向性電磁鋼板の製造方法。
【請求項４】
前記仕上げ圧延における最終３パスの累積圧下率を４０％以上とすることを特徴とする請求項２に記載の一方向性電磁鋼板の製造方法。
【請求項５】
前記珪素鋼スラブは、更に、Ｃｕ：０．４質量％を含有することを特徴とする請求項１に記載の一方向性電磁鋼板の製造方法。
【請求項６】
前記珪素鋼スラブは、更に、Ｃｕ：０．４質量％を含有することを特徴とする請求項２に記載の一方向性電磁鋼板の製造方法。
【請求項７】
前記珪素鋼スラブは、更に、Ｃｕ：０．４質量％を含有することを特徴とする請求項３に記載の一方向性電磁鋼板の製造方法。
【請求項８】
前記珪素鋼スラブは、更に、Ｃｕ：０．４質量％を含有することを特徴とする請求項４に記載の一方向性電磁鋼板の製造方法。
【請求項９】
前記珪素鋼スラブは、更に、質量％で、Ｃｒ：０．３％以下、Ｐ：０．５％以下、Ｓｎ：０．３％以下、Ｓｂ：０．３％以下、Ｎｉ：１％以下、Ｂｉ：０．０１％以下、Ｂ：０．０１％以下、Ｔｉ：０．０１％以下、及びＴｅ：０．０１％以下からなる群から選択された少なくとも一種を含有することを特徴とする請求項１に記載の一方向性電磁鋼板の製造方法。
【請求項１０】
前記珪素鋼スラブは、更に、質量％で、Ｃｒ：０．３％以下、Ｐ：０．５％以下、Ｓｎ：０．３％以下、Ｓｂ：０．３％以下、Ｎｉ：１％以下、Ｂｉ：０．０１％以下、Ｂ：０．０１％以下、Ｔｉ：０．０１％以下、及びＴｅ：０．０１％以下からなる群から選択された少なくとも一種を含有することを特徴とする請求項２に記載の一方向性電磁鋼板の製造方法。
【請求項１１】
前記珪素鋼スラブは、更に、質量％で、Ｃｒ：０．３％以下、Ｐ：０．５％以下、Ｓｎ：０．３％以下、Ｓｂ：０．３％以下、Ｎｉ：１％以下、Ｂｉ：０．０１％以下、Ｂ：０．０１％以下、Ｔｉ：０．０１％以下、及びＴｅ：０．０１％以下からなる群から選択された少なくとも一種を含有することを特徴とする請求項３に記載の一方向性電磁鋼板の製造方法。
【請求項１２】
前記珪素鋼スラブは、更に、質量％で、Ｃｒ：０．３％以下、Ｐ：０．５％以下、Ｓｎ：０．３％以下、Ｓｂ：０．３％以下、Ｎｉ：１％以下、Ｂｉ：０．０１％以下、Ｂ：０．０１％以下、Ｔｉ：０．０１％以下、及びＴｅ：０．０１％以下からなる群から選択された少なくとも一種を含有することを特徴とする請求項４に記載の一方向性電磁鋼板の製造方法。
【請求項１３】
前記珪素鋼スラブは、更に、質量％で、Ｃｒ：０．３％以下、Ｐ：０．５％以下、Ｓｎ：０．３％以下、Ｓｂ：０．３％以下、Ｎｉ：１％以下、Ｂｉ：０．０１％以下、Ｂ：０．０１％以下、Ｔｉ：０．０１％以下、及びＴｅ：０．０１％以下からなる群から選択された少なくとも一種を含有することを特徴とする請求項５に記載の一方向性電磁鋼板の製造方法。
【請求項１４】
前記珪素鋼スラブは、更に、質量％で、Ｃｒ：０．３％以下、Ｐ：０．５％以下、Ｓｎ：０．３％以下、Ｓｂ：０．３％以下、Ｎｉ：１％以下、Ｂｉ：０．０１％以下、Ｂ：０．０１％以下、Ｔｉ：０．０１％以下、及びＴｅ：０．０１％以下からなる群から選択された少なくとも一種を含有することを特徴とする請求項６に記載の一方向性電磁鋼板の製造方法。
【請求項１５】
前記珪素鋼スラブは、更に、質量％で、Ｃｒ：０．３％以下、Ｐ：０．５％以下、Ｓｎ：０．３％以下、Ｓｂ：０．３％以下、Ｎｉ：１％以下、Ｂｉ：０．０１％以下、Ｂ：０．０１％以下、Ｔｉ：０．０１％以下、及びＴｅ：０．０１％以下からなる群から選択された少なくとも一種を含有することを特徴とする請求項７に記載の一方向性電磁鋼板の製造方法。
【請求項１６】
前記珪素鋼スラブは、更に、質量％で、Ｃｒ：０．３％以下、Ｐ：０．５％以下、Ｓｎ：０．３％以下、Ｓｂ：０．３％以下、Ｎｉ：１％以下、Ｂｉ：０．０１％以下、Ｂ：０．０１％以下、Ｔｉ：０．０１％以下、及びＴｅ：０．０１％以下からなる群から選択された少なくとも一種を含有することを特徴とする請求項８に記載の一方向性電磁鋼板の製造方法。
【発明の詳細な説明】
【技術分野】
【０００１】
本発明は、電気機器の鉄芯等に好適な一方向性電磁鋼板の製造方法に関する。
【背景技術】
【０００２】
一方向性電磁鋼板は、トランス等の電気機器の鉄心の材料として使用されている。一方向性電磁鋼板においては、励磁特性及び鉄損特性が良好であることが重要である。近年では、特に、環境問題からエネルギーの損失の少ない鉄損が低い一方向性電磁鋼板への要求が強まっている。一般的に、磁束密度の高い鋼板は、鉄損が低く、また、鉄心を小さくできるので、極めて重要な開発目標である。【０００３】
一方向性電磁鋼板の磁束密度の向上のためには、結晶粒をゴス（Goss）方位とよばれる｛１１０｝＜００１＞方位に高度に集積させることが重要である。結晶粒の方位の制御は、二次再結晶とよばれる異常粒成長現象を利用して行われている。二次再結晶の制御には、二次再結晶前の一次再結晶により得られる組織（一次再結晶組織）の調整、及びインヒビターとよばれるＡｌＮ等の微細析出物又は粒界偏析元素の調整が重要である。インヒビターは、一次再結晶組織のなかで、｛１１０｝＜００１＞方位の結晶粒を優先的に成長させ、他の結晶粒の成長を抑制する機能を持つ。【０００４】
また、インヒビターの生成に関しては、二次再結晶を生じさせる焼鈍の前に窒化処理を行ってＡｌＮを析出させる方法が知られている（特許文献５等）。また、この方法とは全く異なる機構を採用した方法として、窒化処理を行わずに、熱間圧延と冷間圧延との間の焼鈍（熱延板焼鈍）時にＡｌＮを析出させる方法も知られている（特許文献６等）。【０００５】
しかしながら、これらの従来の技術によっても、効果的に磁束密度を向上させることが困難である。
【先行技術文献】
【特許文献】
【０００６】
【特許文献１】特公昭６２−０４５２８５号公報
【特許文献２】特開平０２−０７７５２５号公報
【特許文献３】特開昭６２−０４０３１５号公報
【特許文献４】特開平０２−２７４８１２号公報
【特許文献５】特開平０４−２９７５２４号公報
【特許文献６】特開平１０−１２１２１３号公報
【発明の概要】
【発明が解決しようとする課題】
【０００７】
本発明は、効果的に磁束密度を向上させることができる一方向性電磁鋼板の製造方法を提供することを目的とする。
【課題を解決するための手段】
【０００８】
本発明者らは、窒化処理を含む一方向性電磁鋼板の製造方法において、一次再結晶組織の制御を目的として、熱間圧延における仕上げ圧延の条件に着目した。そして、本発明者らは、詳細は後述するが、仕上げ圧延の終了温度を９５０℃以下とし、仕上げ圧延の終了から冷却開始までの時間を２秒間以内とし、冷却速度を１０℃／ｓｅｃ以上とし、巻取り温度を７００℃以下とすることが重要であることを見出した。これらの条件が満たされると、焼鈍前の再結晶及び粒成長を抑制することができる。更に、本発明者らは、仕上げ圧延の終了温度を９５０℃以下とした場合には、熱間圧延後の焼鈍（熱延板焼鈍）において所定の温度範囲（８００℃以上１０００℃以下）内での昇温速度を５℃／ｓｅｃ以上とすることが重要であることも見出した。このような昇温を行うことにより、効果的に、再結晶粒の微細化を図ることができる。そして、本発明者らは、これら諸条件の組み合わせにより、一次再結晶集合組織において素材粒界近傍から発生する｛１１１｝＜１１２＞方位を増やすことができ、その結果、｛１１０｝＜００１＞方位の二次再結晶の集積度が上がり、効果的に、磁気特性の優れた一方向性電磁鋼板を製造することができることに想到した。なお、従来の窒化処理を含む一方向性電磁鋼板の製造方法（特許文献５等）では、熱延板焼鈍の昇温速度は、設備にかかる負担及び温度制御の困難性等の観点から、生産性及び安定性を考慮した速度とされている。【０００９】
本発明の要旨は、以下の通りである。【００１０】
（１）
質量％で、Ｓｉ：０．８％〜７％、及び酸可溶性Ａｌ：０．０１％〜０．０６５％を含有し、Ｃ含有量が０．０８５％以下であり、Ｎ含有量が０．０１２％以下であり、Ｍｎ含有量が１％以下であり、Ｓ含有量（％）を［Ｓ］、Ｓｅ含有量（％）を［Ｓｅ］と表したとき、「Ｓｅｑ．＝［Ｓ］＋０．４０６×［Ｓｅ］」で定義されるＳ当量Ｓｅｑ．が０．０１５％以下であり、残部がＦｅ及び不可避的不純物からなる珪素鋼スラブを１２８０℃以下の温度で加熱する工程と、
加熱された前記珪素鋼スラブの熱間圧延を行って熱間圧延鋼帯を得る工程と、
前記熱間圧延鋼帯の焼鈍を行って焼鈍鋼帯を得る工程と、
前記焼鈍鋼帯を冷間圧延して冷間圧延鋼帯を得る工程と、
前記冷間圧延鋼帯の脱炭焼鈍を行って、一次再結晶が生じた脱炭焼鈍鋼帯を得る工程と、
焼鈍分離剤を前記脱炭焼鈍鋼帯に塗布する工程と、
前記脱炭焼鈍鋼帯の仕上げ焼鈍を行って、二次再結晶を生じさせる工程と、
を有し、
更に、前記脱炭焼鈍の開始から仕上げ焼鈍における二次再結晶の発現までの間に、前記脱炭焼鈍鋼帯のＮ含有量を増加させる窒化処理を行う工程を有し、
前記熱間圧延を行って熱間圧延鋼帯を得る工程は、
終了温度が９５０℃以下の仕上げ圧延を行う工程と、
前記仕上げ圧延の終了から２秒間以内に冷却を開始し、７００℃以下の温度で巻取りを行う工程と、
を有し、
前記焼鈍を行って焼鈍鋼帯を得る工程における前記熱間圧延鋼帯の８００℃〜１０００℃の温度範囲内での昇温速度を５℃／ｓｅｃ以上とし、
前記仕上げ圧延の終了から前記巻取りを行うまでの間の冷却速度を１０℃／ｓｅｃ以上とすることを特徴とする一方向性電磁鋼板の製造方法。
（２）
前記仕上げ圧延における累積圧下率を９３％以上とすることを特徴とする（１）に記載の一方向性電磁鋼板の製造方法。
（３）
前記仕上げ圧延における最終３パスの累積圧下率を４０％以上とすることを特徴とする（１）又は（２）に記載の一方向性電磁鋼板の製造方法。
（４）
前記珪素鋼スラブは、更に、Ｃｕ：０．４質量％を含有することを特徴とする（１）〜（３）のいずれかに記載の一方向性電磁鋼板の製造方法。
（５）
前記珪素鋼スラブは、更に、質量％で、Ｃｒ：０．３％以下、Ｐ：０．５％以下、Ｓｎ：０．３％以下、Ｓｂ：０．３％以下、Ｎｉ：１％以下、Ｂｉ：０．０１％以下、Ｂ：０．０１％以下、Ｔｉ：０．０１％以下、及びＴｅ：０．０１％以下からなる群から選択された少なくとも一種を含有することを特徴とする（１）〜（４）のいずれかに記載の一方向性電磁鋼板の製造方法。
【発明の効果】
【００１１】
本発明によれば、種々の条件の組み合わせにより、熱間圧延鋼帯等の組織をゴス方位の結晶粒の形成に適したものとし、一次再結晶及び二次再結晶によりゴス方位の集積度を高めることができる。従って、効果的に磁束密度を向上させて鉄損を低減することができる。
【図面の簡単な説明】
【００１２】
【図１】図１は、一方向性電磁鋼板の製造方法を示すフローチャートである。
【図２】図２は、第１の実験の結果を示す図である。
【図３】図３は、第２の実験の結果を示す図である。
【発明を実施するための形態】
【００１３】
以下、本発明の実施形態について、添付の図面を参照しながら詳細に説明する。図１は、一方向性電磁鋼板の製造方法を示すフローチャートである。
【００１４】
先ず、図１に示すように、ステップＳ１において、所定の組成の珪素鋼素材（スラブ）を所定の温度に加熱し、ステップＳ２において、加熱した珪素鋼素材の熱間圧延を行う。熱間圧延により、熱間圧延鋼帯が得られる。その後、ステップＳ３において、熱間圧延鋼帯の焼鈍（熱延板焼鈍）を行って、熱間圧延鋼帯内の組織の均一化及びインヒビターの析出の調整を行う。焼鈍（熱延板焼鈍）により、焼鈍鋼帯が得られる。続いて、ステップＳ４において、焼鈍鋼帯の冷間圧延を行う。冷間圧延は１回のみ行ってもよく、複数回の冷間圧延を、間に中間焼鈍を行いながら行ってもよい。冷間圧延により、冷間圧延鋼帯が得られる。なお、中間焼鈍を行う場合、冷間圧延前の熱延鋼帯の焼鈍を省略して、中間焼鈍において焼鈍（ステップＳ３）を行ってもよい。つまり、焼鈍（ステップＳ３）は、熱延鋼帯に対して行ってもよく、一度冷間圧延した後の最終冷間圧延前の鋼帯に対して行ってもよい。
【００１５】
冷間圧延後には、ステップＳ５において、冷間圧延鋼帯の脱炭焼鈍を行う。この脱炭焼鈍の際に、一次再結晶が生じる。また、脱炭焼鈍により、脱炭焼鈍鋼帯が得られる。次いで、ステップＳ６において、ＭｇＯ（マグネシア）を主成分とする焼鈍分離剤を脱炭処理鋼帯の表面に塗布して、仕上げ焼鈍を行う。この仕上げ焼鈍の際に、二次再結晶が生じ、鋼帯の表面にフォルステライトを主成分とするグラス被膜が形成され、純化が行われる。二次再結晶の結果、ゴス方位に揃った二次再結晶組織が得られる。仕上げ焼鈍により、仕上げ焼鈍鋼帯が得られる。更に、脱炭焼鈍の開始から仕上げ焼鈍における二次再結晶の発現までの間には、鋼帯の窒素量を増加させる窒化処理を行っておく（ステップＳ７）。
【００１６】
このようにして一方向性電磁鋼板を得ることができる。
【００１７】
ここで、本実施形態で用いる珪素鋼スラブの成分の限定理由について説明する。以下、％は、質量％を意味する。
【００１８】
本実施形態で用いる珪素鋼スラブは、Ｓｉ：０．８％〜７％、及び酸可溶性Ａｌ：０．０１％〜０．０６５％を含有し、Ｃ含有量が０．０８５％以下であり、Ｎ含有量が０．０１２％以下であり、Ｍｎ含有量が１％以下であり、Ｓ含有量（％）を［Ｓ］、Ｓｅ含有量（％）を［Ｓｅ］と表したとき、「Ｓｅｑ．＝［Ｓ］＋０．４０６×［Ｓｅ］」で定義されるＳ当量Ｓｅｑ．が０．０１５％以下であり、残部がＦｅ及び不可避的不純物からなる。また、このような珪素鋼スラブに、Ｃｕ：０．４％以下が含有されていてもよい。また、Ｃｒ：０．３％以下、Ｐ：０．５％以下、Ｓｎ：０．３％以下、Ｓｂ：０．３％以下、Ｎｉ：１％以下、Ｂｉ：０．０１％以下、Ｂ：０．０１％以下、Ｔｉ：０．０１％以下、及びＴｅ：０．０１％以下からなる群から選択された少なくとも一種が含有されていてもよい。
【００１９】
Ｓｉは、電気抵抗を高めて鉄損を低減する。Ｓｉ含有量が０．８％未満であると、この効果が十分に得られないことがある。また、仕上げ焼鈍（ステップＳ６）時にγ変態が生じて、結晶方位を十分に制御することができない。Ｓｉ含有量が７％を超えていると、冷間圧延（ステップＳ４）が極めて困難となり、冷間圧延時に鋼帯が割れてしまう。従って、Ｓｉ含有量は０．８％〜７％とする。工業生産性を考慮すると、Ｓｉ含有量は４．８％以下であることが好ましく、４．０％以下であることがより好ましい。また、上記の効果を考慮すると、Ｓｉ含有量は２．８％以上であることが好ましい。
【００２０】
酸可溶性Ａｌは、Ｎと結合して、インヒビターとして機能する（Ａｌ，Ｓｉ）Ｎを形成する。酸可溶性Ａｌの含有量が０．０１％未満であると、インヒビターの形成量が不十分となる。酸可溶性Ａｌの含有量が０．０６５％を超えていると、二次再結晶が不安定となる。従って、酸可溶性Ａｌの含有量は、０．０１％〜０．０６５％とする。また、酸可溶性Ａｌの含有量は、０．００１８％以上であることが好ましく、０．０２２％以上であることがより好ましく、０．０３５％以下であることが好ましい。
【００２１】
Ｃは、一次再結晶組織を制御するうえで有効な元素であるが、磁気特性に悪影響を及ぼす。このため、脱炭焼鈍（ステップＳ５）を行うが、Ｃ含有量が０．０８５％を超えていると、脱炭焼鈍に要する時間が長くなり、生産性が損なわれてしまう。従って、Ｃ含有量は０．０８５％以下とし、０．０８％以下であることが好ましい。また、一次再結晶組織の制御の観点から、Ｃ含有量は０．０５％以上であることが好ましい。
【００２２】
Ｎは、インヒビターとして機能するＡｌＮ等を形成する。しかし、Ｎ含有量が０．０１２％を超えていると、冷間圧延（ステップＳ４）時に鋼帯中にブリスターとよばれる空孔が生じる。従って、Ｎ含有量は０．０１２％以下とし、０．０１％以下であることが好ましい。また、インヒビターの形成の観点から、Ｎ含有量は０．００４％以上であることが好ましい。
【００２３】
Ｍｎは、比抵抗を高めて鉄損を低減する。また、Ｍｎは、熱間圧延（ステップＳ２）における割れの発生を抑制する。しかし、Ｍｎ含有量が１％を超えていると、磁束密度が低下する。従って、Ｍｎ含有量は１％以下とし、０．８％以下であることが好ましい。また、鉄損の低減等の観点からＭｎ含有量は０．０５％以上であることが好ましい。また、Ｍｎは、Ｓ及び／又はＳｅと結合して磁気特性の向上に寄与する。このため、Ｍｎ含有量（質量％）を［Ｍｎ］と表したとき、「［Ｍｎ］／（［Ｓ］＋［Ｓｅ］）≧４」の関係が成り立つことが好ましい。
【００２４】
Ｓ及びＳｅは、Ｍｎと結合して鋼帯中に存在し、磁気特性の向上に寄与する。しかし、「Ｓｅｑ．＝［Ｓ］＋０．４０６×［Ｓｅ］」で定義されるＳ当量Ｓｅｑ．が０．０１５％を超えていると、磁気特性に悪影響が及ぶ。従って、Ｓ当量Ｓｅｑ．は０．０１５％以下とする。
【００２５】
上述のように、珪素鋼スラブにＣｕを含有させてもよい。Ｃｕはインヒビター構成元素である。しかし、Ｃｕ含有量が０．４％を超えていると、析出物の分散が不均一になりやすく、鉄損を低減する効果が飽和してしまう。従って、Ｃｕ含有量は０．４％以下とし、０．３％以下であることが好ましい。また、インヒビターの形成の観点から、Ｃｕ含有量は０．０５以上であることが好ましい。
【００２６】
また、上述のように、珪素鋼スラブに、Ｃｒ：０．３％以下、Ｐ：０．５％以下、Ｓｎ：０．３％以下、Ｓｂ：０．３％以下、Ｎｉ：１％以下、Ｂｉ：０．０１％以下、Ｂ：０．０１％以下、Ｔｉ：０．０１％以下、及びＴｅ：０．０１らなる群から選択された少なくとも一種を含有させてもよい。
【００２７】
Ｃｒは、脱炭焼鈍（ステップＳ５）時に鋼帯の表面に形成される酸化層の改善に有効である。酸化層が改善されると、この酸化層を起点として仕上げ焼鈍（ステップＳ６）時に形成されるグラス被膜が良好なものとなる。しかし、Ｃｒ含有量が０．３％を超えていると、磁気特性が悪化する。従って、Ｃｒ含有量は０．３％以下とする。また、酸化層の改善の観点から、Ｃｒ含有量は０．０２％以上であることが好ましい。
【００２８】
Ｐは、比抵抗を高めて鉄損を低減する。しかし、Ｐ含有量が０．５％を超えていると、冷間圧延（ステップＳ４）が困難になる。従って、Ｐ含有量は０．５％以下とし、０．３％以下であることが好ましい。また、鉄損の低減の観点から、Ｐ含有量は０．０２％以上であることが好ましい。
【００２９】
Ｓｎ及びＳｂは、粒界偏析元素である。本実施形態では、珪素鋼スラブに酸可溶性Ａｌが含有されているので、仕上げ焼鈍（ステップＳ６）の条件によっては、焼鈍分離剤から放出される水分によりＡｌが酸化することがある。Ａｌが酸化すると、コイル状に巻かれた鋼帯内の部位間で、インヒビター強度が変動して磁気特性が変動する場合がある。これに対し、粒界偏析元素であるＳｎ及び／又はＳｂが含まれていると、Ａｌの酸化を抑制して、磁気特性の変動を抑制することができる。しかし、Ｓｎ含有量が０．３％を超えていると、脱炭焼鈍（ステップＳ５）時に酸化層が形成されにくくなってグラス被膜の形成が不十分となる。また、脱炭焼鈍（ステップＳ５）による脱炭が著しく困難になる。Ｓｂ含有量が０．３％を超えている場合も同様である。従って、Ｓｎ含有量及びＳｂ含有量は０．３％以下とする。また、Ａｌの酸化の抑制の観点から、Ｓｎ含有量及びＳｂ含有量は０．０２％以上であることが好ましい。
【００３０】
Ｎｉは、比抵抗を高めて鉄損を低減する。また、Ｎｉは、熱間圧延鋼帯の金属組織を制御して、磁気特性を向上させるうえで有効な元素でもある。しかし、Ｎｉ含有量が１％を超えていると、仕上げ焼鈍（ステップＳ６）時の二次再結晶が不安定になる。従って、Ｎｉ含有量は１％以下とし、０．３％以下であることが好ましい。また、鉄損の低減等の磁気特性の向上の観点から、Ｎｉ含有量は０．０２％以上であることが好ましい。
【００３１】
Ｂｉ、Ｂ、Ｔｉ、及びＴｅは、硫化物等の析出物を安定化して、当該析出物のインヒビターとしての機能を強化する。しかし、Ｂｉ含有量が０．０１％を超えていると、グラス被膜の形成に悪影響が及ぶ。Ｂ含有量が０．０１％を超えている場合、Ｔｉ含有量が０．０１％を超えている場合、及びＴｅ含有量が０．０１％を超えている場合も同様である。従って、Ｂｉ含有量、Ｂ含有量、Ｔｉ含有量、及びＴｅ含有量は０．０１％以下とする。また、インヒビターの強化の観点から、Ｂｉ含有量、Ｂ含有量、Ｔｉ含有量、及びＴｅ含有量は０．０００５％以上であることが好ましい。
【００３２】
更に、珪素鋼スラブに、磁気特性を損なわない範囲で、上記以外の元素及び／又は他の不可避的不純物が含有されていてもよい。
【００３３】
次に、本実施形態における各ステップの条件等について説明する。
【００３４】
ステップＳ１のスラブ加熱では、１２８０℃以下の温度で、珪素鋼スラブを加熱する。つまり、本実施形態では、いわゆる低温スラブ加熱を行う。珪素鋼スラブの作製に当たっては、例えば、上記の成分を含有する鋼を転炉又は電気炉等により溶製して溶鋼を得る。次いで、必要に応じて溶鋼の真空脱ガス処理を行い、溶鋼の連続鋳造、又は、造塊、分塊及び圧延を行うことにより得ることができる。珪素鋼スラブの厚さは、例えば１５０ｍｍ〜３５０ｍｍとし、好ましくは２２０ｍｍ〜２８０ｍｍとする。珪素鋼スラブとして、厚さが３０ｍｍ〜７０ｍｍの薄スラブを作製してもよい。薄スラブを用いる場合には、熱間圧延（ステップＳ２）における仕上げ圧延前の粗圧延を省略することが可能となる。
【００３５】
スラブ加熱の温度を１２８０℃以下とすることにより、珪素鋼スラブ内の析出物を十分に析出させ、形態を均一化し、スキッドマークの形成を回避することが可能となる。スキッドマークは、二次再結晶挙動のコイル内の変動の典型的な例である。また、より高い温度でのスラブ加熱（いわゆる高温スラブ加熱）を行う場合の諸問題を回避することもできる。高温スラブ加熱を行う場合の諸問題としては、専用の加熱炉が必要になること、及び溶融スケールの量が多いこと等が挙げられる。
【００３６】
スラブ加熱の温度が低いほど、磁気特性が良好になる。このため、スラブ加熱の温度の下限は特に限定されないが、スラブ加熱の温度が低すぎる場合、スラブ加熱に引き続いて行われる熱間圧延が困難になって生産性が低下することがある。従って、スラブ加熱の温度は、生産性を考慮した上で１２８０℃以下の範囲で設定することが好ましい。
【００３７】
ステップＳ２の熱間圧延では、例えば、珪素鋼スラブの粗圧延を行い、次いで、仕上げ圧延を行う。上述のように、薄スラブを用いる場合には粗圧延を省略することができる。本実施形態では、仕上げ圧延の終了温度を９５０℃以下とする。仕上げ圧延の終了温度を９５０℃以下とすると、以下に示す第１の実験から明らかなように、効果的に磁気特性が向上する。
【００３８】
（第１の実験）
ここで、第１の実験について説明する。第１の実験では、熱間圧延における仕上げ圧延の終了温度と磁束密度Ｂ８との関係について調査した。磁束密度Ｂ８は、５０Ｈｚにて８００Ａ／ｍの磁場が印加されたときに、一方向性電磁鋼板に発生する磁束密度である。
【００３９】
先ず、質量％で、Ｓｉ：３．２４％、Ｃ：０．０５４％、酸可溶性Ａｌ：０．０２８％、Ｎ：０．００６％、Ｍｎ：０．０５％、及びＳ：０．００７％を含有し、残部がＦｅ及び不可避的不純物からなる厚さが４０ｍｍの珪素鋼スラブを作製した。次いで、珪素鋼スラブを１１５０℃の温度で加熱し、その後、熱間圧延により厚さが２．３ｍｍの熱間圧延鋼帯を得た。このとき、仕上げ圧延の終了温度を７５０℃〜１０２０℃の範囲で変化させた。また、仕上げ圧延の累積圧下率は９４．３％、仕上げ圧延の最終３パスの累積圧下率は４５％とした。そして、仕上げ圧延の終了から１秒間経過した時点で冷却を開始し、５４０℃〜５６０℃の巻取り温度で鋼帯をコイル状に巻取った。冷却の開始から巻取りを行うまでの冷却速度は１６℃／ｓｅｃとした。
【００４０】
次いで、熱間圧延鋼帯の焼鈍を行った。この焼鈍では、熱間圧延鋼帯の温度が８００℃〜１０００℃の範囲内にある間の昇温速度を７．２℃／ｓｅｃとして加熱し、１１００℃の温度で保持した。その後、焼鈍後の鋼帯を０．２３ｍｍの厚さになるまで冷間圧延して冷間圧延鋼帯を得た。続いて、冷間圧延鋼帯に対し、８５０℃での脱炭焼鈍を行って一次再結晶を生じさせ、更に、アンモニア含有雰囲気での焼鈍を窒化処理として行った。窒化処理により、鋼帯のＮ含有量を０．０１９質量％に増加させた。次いで、ＭｇＯを主成分とする焼鈍分離剤を塗布し、その後、１２００℃で２０時間の仕上げ焼鈍を施して二次再結晶を生じさせた。
【００４１】
そして、仕上げ焼鈍後の鋼帯の磁気特性として磁束密度Ｂ８を測定した。磁束密度Ｂ８の測定では、６０ｍｍ×３００ｍｍの単板試料を用いた、ＪＩＳ  Ｃ  ２５５６に記載の単板磁気特性試験方法（ＳＳＴ試験法）を採用した。この結果を図２に示す。図２から、仕上げ圧延の終了温度を９５０℃以下にすることにより、１．９１Ｔ以上の高い磁束密度Ｂ８が得られることが分かる。
【００４２】
仕上げ圧延の終了温度を９５０℃以下とすることによって高い磁束密度が得られる理由は、充分には解明されていないが、以下のように考えられる。すなわち、熱間圧延により歪が鋼帯内に蓄積され、仕上げ圧延の終了温度が９５０℃以下であれば、この歪が保持される。そして、このような歪の蓄積に伴って、脱炭処理（ステップＳ５）において、ゴス方位の結晶粒の生成に寄与する一次再結晶組織（集合組織）が得られる。ここで、ゴス方位の結晶粒の生成に寄与する一次再結晶組織としては、｛１１１｝＜１１２＞方位の集合組織が挙げられる。
【００４３】
仕上げ圧延の終了温度が低いほど、磁気特性が良好になる。このため、終了温度の下限は特に限定されないが、終了温度が低すぎる場合、仕上げ圧延が困難になって生産性が低下することがある。従って、終了温度は、生産性を考慮した上で９５０℃以下の範囲で設定することが好ましい。例えば、終了温度は７５０℃以上とすることが好ましく、９００℃以下とすることが好ましい。
【００４４】
また、仕上げ圧延の累積圧下率は９３％以上とすることが好ましい。仕上げ圧延の累積圧下率を９３％以上とすることにより、磁気特性が向上するからである。また、最終３パスの累積圧下率は４０％以上とすることが好ましく、４５％以上とすることがより好ましい。最終３パスの累積圧下率を４０％以上、特に４５％以上とすることによっても、磁気特性が向上するからである。これも、累積圧下率の上昇に伴って、熱間圧延により導入される歪の蓄積が増大するからであると考えられる。また、圧延能力等の観点から、仕上げ圧延の累積圧下率は９７％以下とすることが好ましく、最終３パスの累積圧下率は６０％以下とすることが好ましい。
【００４５】
本実施形態では、仕上げ圧延の終了から２秒間以内に冷却を開始する。仕上げ圧延の終了から冷却を開始するまでの時間が２秒間を超えると、鋼帯の長手方向（圧延方向）及び幅方向の温度のばらつきに伴って不均一に再結晶が生じやすくなり、熱間圧延により増大された歪の蓄積が解放されてしまう。従って、仕上げ圧延の終了から冷却を開始するまでの時間は２秒間以下とする。
【００４６】
本実施形態では、７００℃以下の温度で鋼帯の巻取りを行う。つまり、巻取り温度を７００℃以下とする。巻取り温度が７００℃を超えていると、鋼帯の長さ方向及び幅方向の温度のばらつきに伴って不均一に再結晶が生じやすくなり、熱間圧延により増大された歪の蓄積が解放されてしまう。従って、巻取り温度は７００℃以下とする。
【００４７】
巻取り温度が低いほど、磁気特性が良好になる。このため、巻取り温度の下限は特に限定されないが、巻取り温度が低すぎる場合、巻取りを開始するまでの時間が長くなって生産性が低下することがある。従って、巻取り温度は、生産性を考慮した上で７００℃以下の範囲で設定することが好ましい。例えば、巻取り温度は４５０℃以上とすることが好ましく、６００℃以下とすることが好ましい。
【００４８】
そして、本実施形態では、仕上げ圧延の終了から巻取りを行うまでの間の冷却速度（例えば、平均冷却速度）を１０℃／ｓｅｃ以上とする。この冷却速度が１０℃／ｓｅｃ未満であると、鋼帯の長さ方向及び幅方向の温度のばらつきに伴って不均一に再結晶が生じやすくなり、熱間圧延により増大された歪の蓄積が解放されてしまう。従って、冷却速度は１０℃／ｓｅｃ以上とする。冷却速度の上限は、特に限定されないが、冷却設備能力等を考慮した上で１０℃／ｓｅｃ以上の範囲で設定することが好ましい。
【００４９】
ステップＳ３の焼鈍、例えば連続焼鈍では、熱間圧延鋼帯の８００℃〜１０００℃の温度範囲内での昇温速度（例えば、平均昇温速度）を５℃／ｓｅｃ以上とする。８００℃〜１０００℃の温度範囲内での昇温速度を５℃／ｓｅｃ以上とすると、以下に示す第２の実験から明らかなように、効果的に磁気特性が向上する。
【００５０】
（第２の実験）
ここで、第２の実験について説明する。第２の実験では、焼鈍（ステップＳ２）の昇温速度と磁束密度Ｂ８との関係について調査した。
【００５１】
先ず、質量％で、Ｓｉ：３．２５％、Ｃ：０．０５７％、酸可溶性Ａｌ：０．０２７％、Ｎ：０．００４％、Ｍｎ：０．０６％、Ｓ：０．０１１％、及びＣｕ：０．１％を含有し、残部がＦｅ及び不可避的不純物からなる厚さが４０ｍｍの珪素鋼スラブを作製した。次いで、珪素鋼スラブを１１５０℃の温度で加熱し、その後、熱間圧延により厚さが２．３ｍｍの熱間圧延鋼帯を得た。このとき、仕上げ圧延の終了温度を８３０℃とした。また、仕上げ圧延の累積圧下率は９４．３％、仕上げ圧延の最終３パスの累積圧下率は４５％とした。そして、仕上げ圧延の終了から１秒間経過した時点で冷却を開始し、５３０℃〜５５０℃の巻取り温度で鋼帯をコイル状に巻取った。冷却の開始から巻取りを行うまでの冷却速度は１６℃／ｓｅｃとした。
【００５２】
次いで、熱間圧延鋼帯の焼鈍を行った。この焼鈍では、熱間圧延鋼帯の温度が８００℃〜１０００℃の範囲内にある間の昇温速度を３℃／ｓｅｃ〜８℃／ｓｅｃとして加熱し、１１００℃の温度で保持した。その後、焼鈍後の鋼帯を０．２３ｍｍの厚さになるまで冷間圧延して冷間圧延鋼帯を得た。続いて、冷間圧延鋼帯に対し、８５０℃での脱炭焼鈍を行って一次再結晶を生じさせ、更に、アンモニア含有雰囲気での焼鈍を窒化処理として行った。窒化処理により、鋼帯のＮ含有量を０．０１７質量％に増加させた。次いで、ＭｇＯを主成分とする焼鈍分離剤を塗布し、その後、１２００℃で２０時間の仕上げ焼鈍を施して二次再結晶を生じさせた。
【００５３】
そして、第１の実験と同様にして、仕上げ焼鈍後の鋼帯の磁気特性として磁束密度Ｂ８を測定した。この結果を図３に示す。図３から、熱間圧延鋼帯の８００℃〜１０００℃の温度範囲内での昇温速度を５℃／ｓｅｃ以上とすることにより、１．９１Ｔ以上の高い磁束密度Ｂ８が得られることが分かる。
【００５４】
昇温速度を５℃／ｓｅｃ以上とすることによって高い磁束密度が得られる理由は、充分には解明されていないが、以下のように考えられる。すなわち、５℃／ｓｅｃ以上の急速加熱によって、熱間圧延の際に蓄積された歪が活用されて再結晶粒の微細化が促進され、ゴス方位の結晶粒の生成に寄与する集合組織が得られるためであると考えられる。
【００５５】
ステップＳ３の焼鈍の温度は特に限定されないが、熱間圧延で生じた温度履歴の差による結晶組織及び析出物の分散の不均一性を解消するために、１０００℃〜１１５０℃の温度範囲で行うことが好ましい。この焼鈍温度が１５０℃を超えていると、インヒビターが溶解することがある。なお、これらの観点から、この焼鈍温度は１０５０℃以上であることがより好ましく、１１００℃以下であることもより好ましい。
【００５６】
ステップＳ４の冷間圧延の回数は、製造しようとする一方向性電磁鋼板に要求される特性及びコストに応じて適宜選択することが好ましい。また、最終冷間圧延率は８０％以上とすることが好ましい。これは、脱炭焼鈍（ステップＳ５）の際に｛１１１｝等の一次再結晶の方位を発達させ、ゴス方位の二次再結晶の集積度を高めるためである。
【００５７】
ステップＳ５の脱炭焼鈍は、冷間圧延鋼帯に含まれるＣを除去するために、例えば湿潤雰囲気中で行う。脱炭焼鈍の際に一次再結晶が生じる。脱炭焼鈍の温度は特に限定されないが、例えば８００℃〜９００℃とすることにより、一次再結晶粒径が７μｍ〜１８μｍ程度となり、二次再結晶をより安定して発現できるようになる。つまり、更に優れた一方向性電磁鋼板を製造することができる。
【００５８】
ステップＳ７の窒化処理は、ステップＳ６の仕上げ焼鈍における二次再結晶の発現前に行う。この窒化処理により、鋼帯中にＮを侵入させて、インヒビターとして機能する（Ａｌ，Ｓｉ）Ｎを形成する。（Ａｌ，Ｓｉ）Ｎの形成により、磁束密度の高い一方向性電磁鋼板を安定して製造することができる。窒化処理としては、脱炭焼鈍に引き続いてアンモニア等の窒化能のあるガスを含有する雰囲気中で焼鈍する処理、ＭｎＮ等の窒化能のある粉末を焼鈍分離剤中に添加すること等により仕上げ焼鈍中に行う処理等が挙げられる。
【００５９】
ステップＳ６では、例えばマグネシアを主成分とする焼鈍分離剤を鋼帯に塗布し、仕上げ焼鈍を行うことにより、｛１１０｝＜００１＞方位（ゴス方位）の結晶粒を二次再結晶により優先成長させる。
【００６０】
このように、本実施形態では、熱間圧延（ステップＳ２）の仕上げ圧延の終了温度を９５０℃以下とし、仕上げ圧延の終了から２秒間以内に冷却を開始することとし、７００℃以下の温度で巻取りを行うこととし、焼鈍（ステップＳ３）における８００℃〜１０００℃の温度範囲内での昇温速度を５℃／ｓｅｃ以上とし、仕上げ圧延の終了から巻取りを行うまでの間の冷却速度を１０℃／ｓｅｃ以上としている。そして、これらの諸条件の組み合わせにより、極めて優れた磁気特性が得られる。この理由は、上述してもいるが、以下のように考えられる。
【００６１】
すなわち、仕上げ圧延の終了温度を９５０℃以下、冷却開始までの時間を２秒間以内、冷却速度を１０℃／ｓｅｃ以上とし、巻取り温度を７００℃以下とすることにより、熱間圧延で蓄積された歪が保持され、焼鈍（ステップＳ３）まで再結晶が抑制される。つまり、圧延加工強化及び再結晶の抑制により圧延歪が保持される。そして、８００℃〜１０００℃の温度範囲内での昇温速度を５℃／ｓｅｃ以上とすることにより、再結晶粒の微細化が促進される。また、連続焼鈍により、鋼帯の長手方向（圧延方向）及び幅方向における温度のばらつきが抑制されて均一な再結晶が生じる。そして、冷間圧延（ステップＳ４）後の脱炭焼鈍（ステップＳ５）の際に一次再結晶が生じるが、このときに、結晶粒界の近傍から｛１１１｝＜１１２＞方位の結晶粒が成長しやすい。｛１１１｝＜１１２＞方位の結晶粒は｛１１０｝＜００１＞方位（ゴス方位）の結晶粒の優先成長に寄与する。つまり、良好な一次再結晶組織が得られる。このため、仕上げ焼鈍（ステップＳ６）により二次再結晶が生じると、｛１１０｝＜００１＞方位（ゴス方位）に集積した極めて磁気特性の向上に好適な組織を安定して得ることができる。
【実施例】
【００６２】
次に、本発明者らが行った実験について説明する。これらの実験における条件等は、本発明の実施可能性及び効果を確認するために採用した例であり、本発明は、これらの例に限定されるものではない。【００６３】
＜実施例１＞
実施例１では、表１に示す成分を含有し、残部がＦｅ及び不可避的不純物からなる鋼Ｓ１〜Ｓ７を用いて厚さが４０ｍｍの珪素鋼スラブを作製した。次いで、珪素鋼スラブを１１５０℃の温度で加熱し、その後、熱間圧延により厚さが２．３ｍｍの熱間圧延鋼帯を得た。このとき、仕上げ圧延の終了温度を８４５℃〜８５５℃の範囲で変化させた。また、仕上げ圧延の累積圧下率は９４％、仕上げ圧延の最終３パスの累積圧下率は４５％とした。そして、仕上げ圧延の終了から１秒間経過した時点で冷却を開始し、４９０℃〜５２０℃の巻取り温度で鋼帯をコイル状に巻取った。冷却の開始から巻取りを行うまでの冷却速度は１３℃／ｓｅｃ〜１４℃／ｓｅｃとした。【００６４】
次いで、熱間圧延鋼帯の焼鈍を行った。この焼鈍では、熱間圧延鋼帯の温度が８００℃〜１０００℃の範囲内にある間の昇温速度を７℃／ｓｅｃとして加熱し、１１００℃の温度で保持した。その後、焼鈍後の鋼帯を０．２３ｍｍの厚さになるまで冷間圧延して冷間圧延鋼帯を得た。続いて、冷間圧延鋼帯に対し、８５０℃での脱炭焼鈍を行って一次再結晶を生じさせ、更に、アンモニア含有雰囲気での焼鈍を窒化処理として行った。窒化処理により、鋼帯のＮ含有量を０．０１６質量％に増加させた。次いで、ＭｇＯを主成分とする焼鈍分離剤を塗布し、その後、１２００℃で２０時間の仕上げ焼鈍を施して二次再結晶を生じさせた。【００６５】
そして、第１の実験及び第２の実験と同様にして、仕上げ焼鈍後の鋼帯の磁気特性として磁束密度Ｂ８を測定した。この結果を表２に示す。【００６６】
【表１】
2011148849.tif 000003
【００６７】
【表２】
2011148849.tif 000004
【００６８】
表２に示すように、試験Ｎｏ．１−１〜Ｎｏ．１−７は、いずれも本発明で規定する条件を満たしているため、高い磁束密度Ｂ８が得られた。【００６９】
＜実施例２＞
実施例２では、表３に示す成分を含有し、残部がＦｅ及び不可避的不純物からなる鋼Ｓ１１を用いて厚さが４０ｍｍの珪素鋼スラブを作製した。次いで、珪素鋼スラブを１１５０℃の温度で加熱し、その後、熱間圧延により厚さが２．３ｍｍの熱間圧延鋼帯を得た。このとき、仕上げ圧延の累積圧下率、最終３パスの累積圧下率、及び終了温度を表４に示すものとした。そして、仕上げ圧延の終了から表４に示す時間だけ経過した時点で冷却を開始し、表４に示す巻取り温度で鋼帯をコイル状に巻取った。冷却の開始から巻取りを行うまでの冷却速度は表４に示すものとした。【００７０】
次いで、熱間圧延鋼帯の焼鈍を行った。この焼鈍では、熱間圧延鋼帯の温度が８００℃〜１０００℃の範囲内にある間の昇温速度を表４に示すものとして加熱し、１１００℃の温度で保持した。その後、焼鈍後の鋼帯を０．２３ｍｍの厚さになるまで冷間圧延して冷間圧延鋼帯を得た。続いて、冷間圧延鋼帯に対し、８５０℃での脱炭焼鈍を行って一次再結晶を生じさせ、更に、アンモニア含有雰囲気での焼鈍を窒化処理として行った。窒化処理により、鋼帯のＮ含有量を０．０１６質量％に増加させた。次いで、ＭｇＯを主成分とする焼鈍分離剤を塗布し、その後、１２００℃で２０時間の仕上げ焼鈍を施して二次再結晶を生じさせた。【００７１】
そして、実施例１と同様にして、仕上げ焼鈍後の鋼帯の磁気特性として磁束密度Ｂ８を測定した。この結果を実施例１の結果と共に表４に示す。【００７２】
【表３】
2011148849.tif 000005
【００７３】
【表４】
2011148849.tif 000006
【００７４】
表４に示すように、本発明で規定する条件を満たす試験Ｎｏ．２−１〜Ｎｏ．２−９では、高い磁束密度Ｂ８が得られた。一方、本発明で規定する条件のいずかを満たさない試験Ｎｏ．２−１１〜Ｎｏ．２−１５では、磁束密度Ｂ８が低かった。【００７５】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【産業上の利用可能性】
【００７６】
本発明は、例えば、電磁鋼板製造産業及び電磁鋼板利用産業において利用することができる。
【図１】
2011148849.tif 000007
【図２】
2011148849.tif 000008
【図３】
2011148849.tif 000009
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
質量％で、Ｓｉ：０．８％〜７％、及び酸可溶性Ａｌ：０．０１％〜０．０６５％を含有し、Ｃ含有量が０．０８５％以下であり、Ｎ含有量が０．０１２％以下であり、Ｍｎ含有量が１％以下であり、Ｓ含有量（％）を［Ｓ］、Ｓｅ含有量（％）を［Ｓｅ］と表したとき、「Ｓｅｑ．＝［Ｓ］＋０．４０６×［Ｓｅ］」で定義されるＳ当量Ｓｅｑ．が０．０１５％以下であり、残部がＦｅ及び不可避的不純物からなる珪素鋼スラブを１２８０℃以下の温度で加熱する工程と、
加熱された前記珪素鋼スラブの熱間圧延を行って熱間圧延鋼帯を得る工程と、
前記熱間圧延鋼帯の焼鈍を行って焼鈍鋼帯を得る工程と、
前記焼鈍鋼帯を冷間圧延して冷間圧延鋼帯を得る工程と、
前記冷間圧延鋼帯の脱炭焼鈍を行って、一次再結晶が生じた脱炭焼鈍鋼帯を得る工程と、
焼鈍分離剤を前記脱炭焼鈍鋼帯に塗布する工程と、
前記脱炭焼鈍鋼帯の仕上げ焼鈍を行って、二次再結晶を生じさせる工程と、
を有し、
更に、前記脱炭焼鈍の開始から仕上げ焼鈍における二次再結晶の発現までの間に、前記脱炭焼鈍鋼帯のＮ含有量を増加させる窒化処理を行う工程を有し、
前記熱間圧延を行って熱間圧延鋼帯を得る工程は、
終了温度が９５０℃以下の仕上げ圧延を行う工程と、
前記仕上げ圧延の終了から２秒間以内に冷却を開始し、７００℃以下の温度で巻取りを行う工程と、
を有し、
前記焼鈍を行って焼鈍鋼帯を得る工程における前記熱間圧延鋼帯の８００℃〜１０００℃の温度範囲内での昇温速度を５℃／ｓｅｃ以上とし、
前記仕上げ圧延の終了から前記巻取りを行うまでの間の冷却速度を１０℃／ｓｅｃ以上とすることを特徴とする一方向性電磁鋼板の製造方法。
【請求項２】
前記仕上げ圧延における累積圧下率を９３％以上とすることを特徴とする請求項１に記載の一方向性電磁鋼板の製造方法。
【請求項３】
前記仕上げ圧延における最終３パスの累積圧下率を４０％以上とすることを特徴とする請求項１又は２に記載の一方向性電磁鋼板の製造方法。
【請求項４】
前記珪素鋼スラブは、更に、Ｃｕ：０．４質量％を含有することを特徴とする請求項１乃至３のいずれか１項に記載の一方向性電磁鋼板の製造方法。
【請求項５】
前記珪素鋼スラブは、更に、質量％で、Ｃｒ：０．３％以下、Ｐ：０．５％以下、Ｓｎ：０．３％以下、Ｓｂ：０．３％以下、Ｎｉ：１％以下、及びＢｉ：０．０１％以下からなる群から選択された少なくとも一種を含有することを特徴とする請求項１乃至４のいずれか１項に記載の一方向性電磁鋼板の製造方法。
【請求項６】
前記仕上げ圧延の終了から前記巻取りを行うまでの間の冷却速度を１０℃／ｓｅｃ以上（但し、５０℃／ｓｅｃ以上を除く）とすることを特徴とする請求項１乃至５のいずれか１項に記載の一方向性電磁鋼板の製造方法。
【手続補正書】
【提出日】平成24年4月19日(2012.4.19)
【手続補正１】
【補正対象書類名】特許請求の範囲
【補正対象項目名】全文
【補正方法】変更
【補正の内容】
【特許請求の範囲】
【請求項１】
質量％で、Ｓｉ：０．８％〜７％、及び酸可溶性Ａｌ：０．０１％〜０．０６５％を含有し、Ｃ含有量が０．０８５％以下であり、Ｎ含有量が０．０１２％以下であり、Ｍｎ含有量が１％以下であり、Ｓ含有量（％）を［Ｓ］、Ｓｅ含有量（％）を［Ｓｅ］と表したとき、「Ｓｅｑ．＝［Ｓ］＋０．４０６×［Ｓｅ］」で定義されるＳ当量Ｓｅｑ．が０．０１５％以下であり、残部がＦｅ及び不可避的不純物からなる珪素鋼スラブを１２８０℃以下の温度で加熱する工程と、
加熱された前記珪素鋼スラブの熱間圧延を行って熱間圧延鋼帯を得る工程と、
前記熱間圧延鋼帯の焼鈍を行って焼鈍鋼帯を得る工程と、
前記焼鈍鋼帯を冷間圧延して冷間圧延鋼帯を得る工程と、
前記冷間圧延鋼帯の脱炭焼鈍を行って、一次再結晶が生じた脱炭焼鈍鋼帯を得る工程と、
焼鈍分離剤を前記脱炭焼鈍鋼帯に塗布する工程と、
前記脱炭焼鈍鋼帯の仕上げ焼鈍を行って、二次再結晶を生じさせる工程と、
を有し、
更に、前記脱炭焼鈍の開始から仕上げ焼鈍における二次再結晶の発現までの間に、前記脱炭焼鈍鋼帯のＮ含有量を増加させる窒化処理を行う工程を有し、
前記熱間圧延を行って熱間圧延鋼帯を得る工程は、
終了温度が９５０℃以下の仕上げ圧延を行う工程と、
前記仕上げ圧延の終了から２秒間以内に冷却を開始し、７００℃以下の温度で巻取りを行う工程と、
を有し、
前記焼鈍を行って焼鈍鋼帯を得る工程における前記熱間圧延鋼帯の８００℃〜１０００℃の温度範囲内での昇温速度を５℃／ｓｅｃ以上とし、
前記仕上げ圧延の終了から前記巻取りを行うまでの間の冷却速度を１０℃／ｓｅｃ以上とすることを特徴とする一方向性電磁鋼板の製造方法。
【請求項２】
前記仕上げ圧延における累積圧下率を９３％以上とすることを特徴とする請求項１に記載の一方向性電磁鋼板の製造方法。
【請求項３】
前記仕上げ圧延における最終３パスの累積圧下率を４０％以上とすることを特徴とする請求項１又は２に記載の一方向性電磁鋼板の製造方法。
【請求項４】
前記珪素鋼スラブは、更に、Ｃｕ：０．４質量％を含有することを特徴とする請求項１乃至３のいずれか１項に記載の一方向性電磁鋼板の製造方法。
【請求項５】
前記珪素鋼スラブは、更に、質量％で、Ｃｒ：０．３％以下、Ｐ：０．５％以下、Ｓｎ：０．３％以下、Ｓｂ：０．３％以下、Ｎｉ：１％以下、及びＢｉ：０．０１％以下からなる群から選択された少なくとも一種を含有することを特徴とする請求項１乃至４のいずれか１項に記載の一方向性電磁鋼板の製造方法。
【国際調査報告】
2011148849.tif 000010
2011148849.tif 000011
2011148849.tif 000012
2011148849.tif 000013